(57)【要約】【課題】洗浄性、防眩性および親水性に優れたオーステナイト系ステンレス鋼板を提供する。【解決手段】仕上げ冷間圧延および光輝焼鈍後にダルロールを用いて調質圧延したオーステナイト系ステンレス鋼板において、鋼板表面における圧延方向に対して垂直な方向の算術平均粗さＲａが０．２μｍ以上１．２μｍ以下である。また、鋼板表面におけるダル模様の転写率が１５％以上７０％以下である。さらに、鋼板表面に形成された深さが０．５μｍ以上で開口面積が１０μｍ２以上であるマイクロピットは、存在密度が０．０１ｍｍ２当たり１０．０個以下で、かつ、開口部面積率が１．０％以下である。また、鋼板表面に形成された皮膜は、Ｃ以外の皮膜形成元素として、少なくともＳｉと、Ｎと、Ａｌと、Ｍｎと、Ｃｒと、Ｆｅと、Ｎｂと、Ｔｉと、Ｏと含有し、かつ、Ｓｉ含有量が１０原子％以上で、Ｎ含有量が１０原子％以下であるＳｉＯ２主体の酸化物にて構成する。【選択図】なし【特許請求の範囲】
【請求項１】
仕上げ冷間圧延および光輝焼鈍後にダルロールを用いて調質圧延されたオーステナイト系ステンレス鋼板であって、
鋼板表面における圧延方向に対して垂直な方向の算術平均粗さＲａが０．２μｍ以上１．２μｍ以下で、
鋼板表面におけるダル模様が転写された部分の面積率である転写率が１５％以上７０％以下で、
鋼板表面に形成された深さが０．５μｍ以上で開口面積が１０μｍ２以上であるマイクロピットは、鋼板表面における存在密度が０．０１ｍｍ２当たり１０．０個以下で、かつ、鋼板表面における開口部面積率が１．０％以下で、
鋼板表面に形成された皮膜は、Ｃ以外の皮膜形成元素として少なくともＳｉと、Ｎと、Ａｌと、Ｍｎと、Ｃｒと、Ｆｅと、Ｎｂと、Ｔｉと、Ｏと含有しかつＳｉの含有量が１０原子％以上でＮの含有量が１０原子％以下であるＳｉＯ２主体の酸化物にて構成される
ことを特徴とするオーステナイト系ステンレス鋼板。
【請求項２】
Ｃ：０．１５質量％以下と、Ｓｉ：０．１質量％以上４．０質量％以下と、Ｍｎ：１０．０質量％以下と、Ｎｉ：１．０質量％以上２８．０質量％以下と、Ｃｒ：１６．０質量％以上３２．０質量％以下と、Ｎ：０．２質量％以下とを含有し、残部がＦｅおよび不可避的不純物からなる
ことを特徴とする請求項１記載のオーステナイト系ステンレス鋼板。
【請求項３】
ハードディスクドライブ用のカバー部材であって、
請求項１または２記載のオーステナイト系ステンレス鋼板にて形成される
ことを特徴とするカバー部材。
【請求項４】
熱間圧延した熱延鋼板を、少なくとも仕上げ冷間圧延した後に仕上げ焼鈍として光輝焼鈍し、ダルロールを用いて調質圧延するオーステナイト系ステンレス鋼板の製造方法であって、
仕上げ冷間圧延では、冷間圧延率を３０％以上とし、かつ、少なくとも最終圧延パスにて算術平均粗さＲａが０．３μｍ以下のワークロールを使用して圧延速度２００ｍｍ／ｍｉｎ以下で圧延し、
光輝焼鈍までの総冷間圧延率を６０％以上とする
ことを特徴とするオーステナイト系ステンレス鋼板の製造方法。
【請求項５】
仕上げ焼鈍では、水素比率が７０体積％以上の水素−窒素混合ガス雰囲気において、露点が−７０℃以上−５０℃以下で、温度が９５０℃以上１１００℃以下の条件で光輝焼鈍を行う
ことを特徴とする請求項４記載のオーステナイト系ステンレス鋼板の製造方法。
【請求項６】
調質圧延では、ロール直径５００ｍｍ以上で算術平均粗さＲａが１．０μｍ以上３．５μｍ以下のダルロールを用いて、１回のパスでの伸び率が０．５％以下で１パス以上圧延し、総伸び率を０．２％以上１．４％以下とする
ことを特徴とする請求項４または５記載のオーステナイト系ステンレス鋼板の製造方法。
【発明の詳細な説明】
【技術分野】
【０００１】
本発明は、仕上げ冷間圧延および光輝焼鈍後にダルロールを用いて調質圧延されたオーステナイト系ステンレス鋼板、カバー部材およびオーステナイト系ステンレス鋼板の製造方法に関する。
【背景技術】
【０００２】
外装建材、内装建材および厨房用品等には、ＳＵＳ３０４およびＳＵＳ３１６を代表とするオーステナイト系ステンレス鋼板や、ＳＵＳ４３０を代表とするオーステナイト系ステンレス鋼板が多く用いられている。
【０００３】
そして、このような用途では、製品製造の際や施工の際に付着する様々な汚れ、および、日常での使用の際に付着する様々な汚れや指紋等が除去しやすいように洗浄性が求められているだけでなく、汚れや指紋や取り扱い疵等が目立ちにくいように防眩性も重要視されている。
【０００４】
また、精密機器や電子機器部材等では、例えばハードディスクドライブ（ＨＤＤ）に関して一般的に高密度化および処理の高速化が求められている。
【０００５】
また、回転部材、アーム部材、ケース部材およびカバー部材等のＨＤＤ部品に使用される材料は、優れた耐食性だけでなく、パーティクル（付着物粒子）やアウトガス等の汚れについても厳格に管理されている。
【０００６】
そして、ＨＤＤ部品を製造する際の洗浄工程において、例えば、炭化水素で脱脂した後にフッ素系洗浄液、弱アルカリ系洗浄液および超純水等を用いて超音波洗浄する等、入念な洗浄が施される。
【０００７】
また、洗浄工程では、必要に応じて蒸気洗浄が施され、最終的に超純水を用いたリンシング（すすぎ）工程が複数回実施されることにより、パーティクルだけでなくイオン性物質も除去される。
【０００８】
さらに、洗浄工程では、空気中に存在する微細な汚れも汚染源となるため、一般的に、ＪＩＳ  Ｂ  ９９２０で規定されるクラス５以上の洗浄度であるクリーン環境で洗浄される。なお、ＪＩＳ  Ｂ  ９９２０で規定されるクラス５以上とは、空気１ｍ２当たりにおいて、０．１μｍの粒子数が１０００００個以下、０．２μｍの粒子数が２３７００個以下、０．３μｍの粒子数が１０２００個以下、０．５μｍの粒子数が３５２０個以下、１μｍも粒子数が８３２個以下、５μｍの粒子数が２９個以下の環境である。
【０００９】
このような洗浄工程を経て製造されるＨＤＤ部品には、普通鋼、アルミニウム合金およびステンレス鋼等が用いられ、主として耐食性の向上および洗浄性の改善を目的として無電解Ｎｉめっきが施された状態で使用されることが多い。
【００１０】
ここで、ＨＤＤ部品等では、耐食性や洗浄性だけでなく、指紋や微細な疵が目立ちにくいように防眩性を有するつや消し表面であることも要求されている。
【００１１】
またＨＤＤでは、図１に示すように、カバー部材１の内側であるカバー内面２に、例えばガスケットやゴムパッキン等のシール部材３が取り付けられており、ＨＤＤの各部品が組み付けられた状態にて、ＨＤＤ内部とＨＤＤ外部とを遮断するためにシールされている。
【００１２】
シール部材３は、カバー部材１を構成するステンレス鋼に対して接着剤で取り付けられるため、安定したシール性を維持するには、接着剤とステンレス鋼との濡れ性が重要である。すなわち、ＨＤＤのカバー部材１を構成するステンレス鋼は、表面が親水性であることが要求される。
【００１３】
そして、ＨＤＤケース等の精密機器のカバー部材用のステンレス鋼板としては、特許文献１に記載されているような耐コンタミ性に優れたステンレス制振鋼板が知られている。
【００１４】
通常のステンレス鋼板では、焼鈍酸洗すると、焼鈍により表面近傍の粒界付近に生成されるＣｒ欠乏層が酸洗によって優先的に溶削されて、粒界に沿って小さな溝（ミクログローブ）が形成される。このミクログローブは、酸洗が不十分な場合には油分が残留しアウトガス発生の要因となる。また、ミクログローブは、塵埃が付着しやすく洗浄性が低下する要因にもなる。
【００１５】
そこで、特許文献１では、ミクログローブの発生を防止するために、冷間圧延後の仕上げ焼鈍として、光輝焼鈍または無酸化焼鈍を施している。
【００１６】
また、空気中の微細な塵や埃が付着しにくいステンレス鋼板としては、特許文献２に記載されているように、機械研磨と還元焼鈍と水溶性潤滑剤を用いた調質圧延とを組み合わせることによって、調質圧延板の表面において０．２５ｍｍ２を超えるサイズのピンホールの数が１０ｃｍ２当たり１０個以下に抑えられたステンレス鋼板が知られている。
【００１７】
さらに、耐汚れ性および耐食性に優れたステンレス鋼板としては、特許文献３に示すように、ダルロールを用いて仕上げ圧延した後に光輝焼鈍を行って、所定の表面粗さに制御することにより、耐汚れ性および耐食性を向上させたステンレス鋼板が知られている。
【００１８】
また、耐汚染性、洗浄性および防眩性に優れたステンレス鋼板としては、特許文献４に示すように、仕上げ焼鈍後に鏡面ロールで１回目の調質圧延を行い、ダルロールを用いて２回目の調質圧延を行って、鋼板表面を所定の算術平均粗さに制御することにより、耐汚染性、洗浄性および防眩性を向上させている。
【先行技術文献】
【特許文献】
【００１９】
【特許文献１】特許第３９５６３４６号公報
【特許文献２】特開２００１−２００４５号公報
【特許文献３】特許第３５８７１８０号公報
【特許文献４】特許第４２２６１３１号公報
【発明の概要】
【発明が解決しようとする課題】
【００２０】
しかしながら、上述の特許文献１のステンレス鋼板のように、仕上げ焼鈍として光輝焼鈍または無酸化焼鈍を適用して酸洗を省略するだけでは、微小なパーティクル等の汚れに対する良好な洗浄性が得られないと考えられる。
【００２１】
また、特許文献２のステンレス鋼板は、中性洗剤に浸した布で暴露試験完了後のサンプルを１回拭き取るだけの試験によって洗浄性が評価されており、この特許文献２のステンレス鋼板の表面性状では、微小なパーティクル等の汚れに対する良好な洗浄性が得られないと考えられる。
【００２２】
ここで、一般的に洗浄性と防眩性とは相反するものであり、ステンレス鋼板は、防眩性に優れる程、鋼板表面の凹凸が大きいため、汚れが付着しやすくなるとともに、付着した汚れを除去しにくくなり、洗浄性が劣ってしまう。
【００２３】
したがって、特許文献３のステンレス鋼板では、防眩性を向上できるものの、洗浄性については検討されておらず、微小なパーティクル等の汚れに対する良好な洗浄性が得られないと考えられる。
【００２４】
また、特許文献４のステンレス鋼板のように、表面粗さを規定しただけでは、防眩性は向上できるが、微小なパーティクル等の汚れに対する良好な洗浄性が得られないと考えられる。
【００２５】
本発明はこのような点に鑑みなされたもので、洗浄性、防眩性および親水性に優れたオーステナイト系ステンレス鋼板、カバー部材およびオーステナイト系ステンレス鋼板の製造方法を提供することを目的とする。
【課題を解決するための手段】
【００２６】
請求項１に記載されたオーステナイト系ステンレス鋼板は、仕上げ冷間圧延および光輝焼鈍後にダルロールを用いて調質圧延されたオーステナイト系ステンレス鋼板であって、鋼板表面における圧延方向に対して垂直な方向の算術平均粗さＲａが０．２μｍ以上１．２μｍ以下で、鋼板表面におけるダル模様が転写された部分の面積率である転写率が１５％以上７０％以下で、鋼板表面に形成された深さが０．５μｍ以上で開口面積が１０μｍ２以上であるマイクロピットは、鋼板表面における存在密度が０．０１ｍｍ２当たり１０．０個以下で、かつ、鋼板表面における開口部面積率が１．０％以下で、鋼板表面に形成された皮膜は、Ｃ以外の皮膜形成元素として少なくともＳｉと、Ｎと、Ａｌと、Ｍｎと、Ｃｒと、Ｆｅと、Ｎｂと、Ｔｉと、Ｏと含有しかつＳｉの含有量が１０原子％以上でＮの含有量が１０原子％以下であるＳｉＯ２主体の酸化物にて構成されるものである。
【００２７】
請求項２に記載されたオーステナイト系ステンレス鋼板は、請求項１記載のオーステナイト系ステンレス鋼板において、Ｃ：０．１５質量％以下と、Ｓｉ：０．１質量％以上４．０質量％以下と、Ｍｎ：１０．０質量％以下と、Ｎｉ：１．０質量％以上２８．０質量％以下と、Ｃｒ：１６．０質量％以上３２．０質量％以下と、Ｎ：０．２質量％以下とを含有し、残部がＦｅおよび不可避的不純物からなるものである。
【００２８】
請求項３に記載されたカバー部材は、ハードディスクドライブ用のカバー部材であって、請求項１または２記載のオーステナイト系ステンレス鋼板にて形成されるものである。
【００２９】
請求項４に記載されたオーステナイト系ステンレス鋼板の製造方法は、熱間圧延した熱延鋼板を、少なくとも仕上げ冷間圧延した後に仕上げ焼鈍として光輝焼鈍し、ダルロールを用いて調質圧延するオーステナイト系ステンレス鋼板の製造方法であって、仕上げ冷間圧延では、冷間圧延率を３０％以上とし、かつ、少なくとも最終圧延パスにて算術平均粗さＲａが０．３μｍ以下のワークロールを使用して圧延速度２００ｍｍ／ｍｉｎ以下で圧延し、光輝焼鈍までの総冷間圧延率を６０％以上とするものである。
【００３０】
請求項５に記載されたオーステナイト系ステンレス鋼板の製造方法は、請求項４記載のオーステナイト系ステンレス鋼板の製造方法において、仕上げ焼鈍では、水素比率が７０体積％以上の水素−窒素混合ガス雰囲気において、露点が−７０℃以上−５０℃以下で、温度が９５０℃以上１１００℃以下の条件で光輝焼鈍を行うものである。
【００３１】
請求項６に記載されたオーステナイト系ステンレス鋼板の製造方法は、請求項４または５記載のオーステナイト系ステンレス鋼板の製造方法において、調質圧延では、ロール直径５００ｍｍ以上で算術平均粗さＲａが１．０μｍ以上３．５μｍ以下のダルロールを用いて、１回のパスでの伸び率が０．５％以下で１パス以上圧延し、総伸び率を０．２％以上１．４％以下とするものである。
【発明の効果】
【００３２】
本発明によれば、鋼板表面におけるマイクロピットの存在密度および開口部面積率を制御し、鋼板表面における算術平均粗さＲａを制御し、鋼板表面におけるダル模様の転写率を制御するため洗浄性および防眩性を向上でき、鋼板表面に形成された表面皮膜の組成を制御するため親水性を向上できる。
【図面の簡単な説明】
【００３３】
【図１】ＨＤＤのカバー部材を示す斜視図である。
【発明を実施するための形態】
【００３４】
以下、本発明の一実施の形態の構成について詳細に説明する。
【００３５】
この実施の形態におけるオーステナイト系ステンレス鋼板は、仕上げ冷間圧延および光輝焼鈍後にダルロールを用いて調質圧延されたものであり、例えばハードディスクドライブ（ＨＤＤ）用のカバー部材等の材料として好適である。
【００３６】
このオーステナイト系ステンレス鋼板は、所定の表面性状となるように仕上げ冷間圧延され、仕上げ冷間圧延後の光輝焼鈍により表面皮膜組織が親水性に制御されているとともに、所定の表面性状となるように調質圧延して、洗浄性をできるだけ低下させないように防眩性を向上させている。
【００３７】
まず、オーステナイト系ステンレス鋼板の表面性状について説明する。
【００３８】
鋼板表面に付着した汚れの除去しやすさを示す洗浄性は、鋼板表面に分布している微小なピットが大きく影響する。
【００３９】
ピットは、鋼板表面の微細な窪みであり、主として、熱延工程での割れ、粒界酸化部の間隙、粒界侵食部、介在物や炭化物等の異種粒子の隙間に生じた窪み、これら粒子の脱落痕、製造工程中での金属粒子やその他の粒子の噛み込みによる窪み、酸化スケール残存物の脱落痕、冷間圧延の際の圧延油の巻き込みによる窪み、冷間圧延条件のミスマッチによる微細な表面疵、および、冷間加工の際の介在物に起因した加工割れ等に起因して発生する。
【００４０】
このようなピットのうち、深さが０．５μｍ以上でかつ開口面積が１０μｍ２以上のものであるマイクロピットは、微細な汚れ等の異物のトラップサイトとして作用しやすく、洗浄性を阻害する大きな要因となる。
【００４１】
そのため、洗浄性を向上するためには、鋼板表面におけるマイクロピットの分布を制御することが重要である。
【００４２】
なお、この実施の形態で規定するマイクロピットには、ダルロールでの調質圧延によりダル模様が転写された数十μｍサイズのクレーター状の窪み自体は該当しないが、ダルロールでの調質圧延前に存在したマイクロピット部分にダル模様が転写され、そのままクレーター内部に残存するピットや、クレーター内部で新たに開口したピットが該当する。
【００４３】
そして、鋼板表面におけるマイクロピットの存在密度が０．０１ｍｍ２当たり１０．０個より多い場合、および、鋼板表面におけるマイクロピットの開口部面積率が１．０％より高い場合には、マイクロピットがトラップサイトとして作用しやすく、洗浄性が低下する。
【００４４】
そこで、オーステナイト系ステンレス鋼板は、ＪＩＳ  Ｂ  ９９２０で規定されるクラス５以上のクリーン環境で行われる洗浄工程において良好な洗浄性を確保するために、鋼板表面のマイクロピットの存在密度を０．０１ｍｍ２当たり１０．０個以下とし、かつ、鋼板表面におけるマイクロピットの開口部面積率を１．０％以下とする。
【００４５】
なお、ピットの深さは、ピット外周の綾部の平均高さを基準としたピットの最大深さとする。また、ダル模様が転写されたクレーター内部にピットが存在する場合のピットの深さも、同様にピット外周の綾部の平均高さを基準としたピットの最大深さとする。
【００４６】
ピットの開口面積は、鋼板表面を板厚方向に平面視した状態にてピットの縁部に囲まれている部分の投影面積である。
【００４７】
これらのピットの深さおよび開口面積の測定は、表面の形状測定が可能なレーザー顕微鏡や白色干渉顕微鏡を用いて行うことが好ましい。
【００４８】
また、このような測定手段による測定面積は、鋼板表面からランダムに選択した複数の視野にて合計０．１ｍｍ２以上とすることが好ましく、例えば、倍率１０００倍で２０視野以上で測定を行うことにより、ピットの深さおよび開口面積を測定するとともに、マイクロピットの存在密度および開口部面積率を算出する。
【００４９】
マイクロピットの存在密度は、それぞれの視野において設定された測定領域内に存在するマイクロピット（開口部の一部が測定領域の境界から突出したマイクロピットを含む。）の数を測定し、各測定領域での測定数の総和を各測定領域の総面積で除して、０．０１ｍｍ２当たりの個数に換算して算出する。
【００５０】
また、マイクロピットの開口部面積率は、各視野において設定された測定領域内に存在する各マイクロピットの開口面積（開口部の一部が測定領域の境界から突出したマイクロピットは測定領域内に位置する部分の面積のみを含む。）の合計を算出し、各測定領域での合計開口面積の総和を、全測定領域の総面積で除することにより算出する。
【００５１】
ここで、ダル模様等のつや消し表面は、カバー部材等のＨＤＤ部品の意匠として好適であるため、ダルロールを用いて調質圧延することにより、表面光沢度を低下させて防眩性を付与する。表面光沢度の目安としては、ＪＩＳ  Ｚ  ８７４１に規定する光沢度、すなわち２０°での値が４００以下であることが好ましい。
【００５２】
このようにダルロールを用いて調質圧延した後のオーステナイト系ステンレス鋼板は、鋼板表面の算術平均粗さ（Ｒａ）が、０．２μｍ未満であると、表面光沢度が高く防眩性を確保できない可能性がある。一方、鋼板表面の凹凸が大きくなりＲａが１．２μｍを超えると洗浄性が低下する可能性がある。したがって、十分な洗浄性および防眩性を確保するために、鋼板表面のＲａは０．２μｍ以上１．２μｍ以下とする。
【００５３】
なお、算術平均粗さ（Ｒａ）は、ＪＩＳ  Ｂ  ０６０１に規定された測定値、すなわち圧延方向に対して垂直な方向の測定値である。
【００５４】
鋼板表面において調質圧延によりダル模様が転写された部分の面積率である転写率は、鋼板表面を板厚方向に平面視した状態にて、鋼板表面の総面積におけるダル模様が転写されたクレーター部の綾部で囲まれている部分の投影面積の割合である。例えば、光学顕微鏡等にて４００倍の倍率で２０視野以上の観察を行い、ダル模様が転写されたクレーター部分の面積率を測定することにより、ダル模様の転写率を算出できる。
【００５５】
ここで、一般的に洗浄性と防眩性とは相反するものであり、鋼板表面の転写率が低い程、洗浄性を向上できるが、表面光沢度が高くなり防眩性が低下してしまう。一方、転写率が高い程、表面光沢度が低くなり防眩性を向上できるが、鋼板表面の凹凸が大きくなり洗浄性が低下してしまう。
【００５６】
具体的には、転写率が１５％未満だと、洗浄性を向上できるが、防眩性が低下して汚れや指紋や取り扱い疵が目立ちやすくなってしまう。一方、転写率が７０％を超えると、防眩性を向上できるが、ダル模様が転写されたクレーター内部にマイクロピットの発生が増加したり、マイクロピットの開口が大きくなったりするため、洗浄性が著しく低下する原因となる。
【００５７】
そこで、洗浄性および防眩性の両方を確保するために、鋼板表面における転写率は、１５％以上７０％以下とする。
【００５８】
オーステナイト系ステンレス鋼板に親水性を付与するには、表面皮膜を酸化ケイ素（ＳｉＯ２）を主体とした組成にする必要があり、光輝焼鈍後の表面皮膜中のＳｉＯ２量が多いほど、親水性を向上できる。
【００５９】
また、鋼板表面に形成された表面皮膜がＳｉＯ２を主体とした酸化皮膜であっても、親水性を向上させるには、酸化皮膜中のケイ素（Ｓｉ）含有量および窒素（Ｎ）含有量が重要である。すなわち、酸化皮膜が、例えば炭素（Ｃ）以外の皮膜形成元素として、Ｓｉ、窒素、アルミニウム（Ａｌ）、マンガン（Ｍｎ）、クロム（Ｃｒ）、鉄（Ｆｅ）、ニオブ（Ｎｂ）、チタン（Ｔｉ）および酸素（Ｏ）を含有する場合における酸化皮膜中のＳｉ含有量およびＮ含有量が重要である。
【００６０】
具体的には、酸化皮膜中のＳｉ含有量が１０原子％未満であると、ＣｒおよびＦｅ酸化物を主体とした組成の酸化皮膜となり親水性が得られない。したがって、鋼板表面に形成された酸化皮膜のＳｉ含有量は、１０原子％以上とする。また、より好ましい酸化皮膜中のＳｉ含有量は、１５原子％以上である。
【００６１】
また、酸化皮膜中のＮ含有量が１０原子％を超えると、親水性が得られないことが確認された。したがって、鋼板表面に形成された酸化皮膜のＮ含有量は、１０原子％以下とする。
【００６２】
なお、表面皮膜組成の分析値は、Ｘ線光電子分光法による各元素スペクトルの積分面積に基づいた半定量分析値により算出した値である。
【００６３】
次に、オーステナイト系ステンレス鋼板の成分組成について説明する。
【００６４】
上記オーステナイト系ステンレス鋼板は、０．１５質量％以下の炭素と、０．１質量％以上４．０質量％以下のＳｉと、１０．０質量％以下のＭｎと、１．０質量％以上２８．０質量％以下のニッケル（Ｎｉ）と、１６．０質量％以上３２．０質量％以下のＣｒと、０．２質量％以下のＮとを含有し、残部がＦｅおよび不可避的不純物からなる。
【００６５】
Ｃは、固溶強化元素であるが、Ｃ濃度が高いと結晶粒界に析出するＣｒ炭化物が増加する。Ｃｒ炭化物の周辺にはＣｒ濃度の低いＣｒ欠乏層が生成され、この部分を起点として、マイクロピットが生成されやすくなる。また、ダルロールを用いた調質圧延の際に、マイクロピットを開口させたり新たに発生させたりして、洗浄性を悪化させる原因となる。そして、Ｃ含有量が０．１５％を超えると、Ｃｒ欠乏層によって洗浄性を悪化させやすくなる。したがって、Ｃ含有量は、０．１５質量％以下とする。
【００６６】
Ｓｉは、光輝焼鈍後の表面皮膜中のＳｉＯ２量に影響を与える合金成分である。すなわち、上述のようにオーステナイト系ステンレス鋼板に親水性を付与するには、光輝焼鈍後の表面皮膜中のＳｉＯ２量を多くすることが好ましいが、原板であるオーステナイト系ステンレス鋼板における含有Ｓｉ量が少ないと表面皮膜中のＳｉ比率が低くなってＳｉＯ２を主体とした酸化皮膜が形成されにくくなってしまう。そのため、原板の鋼中におけるＳｉ含有量が多いほど好ましい。具体的には、Ｓｉ含有量が０．１質量％未満であると、親水性を十分に確保できない可能性がある。一方、Ｓｉ含有量が４．０質量％を超えると冷間加工性が低下する可能性がある。したがって、Ｓｉ含有量は、０．１質量％以上４．０質量％以下とする。
【００６７】
Ｍｎは、オーステナイト生成元素であるとともに、耐食性改善作用や加工性改善作用を奏する。そして、Ｍｎ含有量が１０質量％を超えると、製造性が著しく悪化する可能性がある。したがって、Ｍｎ含有量は、１０．０質量％以下とした。
【００６８】
Ｎｉは、オーステナイト生成元素であるとともに、耐食性改善作用や加工性改善作用を奏する。そして、Ｎｉはオーステナイト系ステンレス鋼の主要合金成分である１．０質量％以上含有させる必要がある。一方、Ｎｉは比較的に高価な元素であるため、多量に含有させると鋼材コストが上昇してしまう。したがって、Ｎｉ含有量は、１．０質量％以上２８．０質量％以下とする。
【００６９】
Ｃｒは、耐食性の改善に有効な合金成分であり、Ｃｒ含有量が１６．０質量％以上になるとＣｒ添加による耐食性の改善効果が顕著になる。一方、３２．０質量％を超えて多量に含有させると、製造性を悪化させる可能性がある。したがって、Ｃｒ含有量は、１６．０質量％以上３２．０質量％以下とする。
【００７０】
Ｎは、Ｃと同様にオーステナイト生成元素であるとともに、固溶強化元素でもある。しかし、Ｎを０．２質量％を超えて多量に含有させると、０．２％耐力が上昇し、鋼材が硬質化して製造性を著しく悪化させる可能性がある。したがって、Ｎ含有量は、０．２質量％以下とする。
【００７１】
Ｎｂは、鋼中のＣおよびＮをＮｂ（Ｃ，Ｎ）として固着して析出物を生成し、マイクロピットの発生の原因の１つであるＣｒ炭化物の生成を抑制するため、洗浄性の向上に重要な合金成分である。そして、このような効果は、Ｎｂを０．０１質量％以上含有させることにより顕著になる。一方、Ｎｂを０．８質量％を超えて過剰に含有させると、製造性や加工性を悪化させてしまう可能性がある。したがって、Ｎｂを含有させる場合のＮｂ含有量は、０．０１質量％以上０．８質量％以下とする。
【００７２】
Ｔｉは、Ｎｂと同様に鋼中のＣおよびＮをＴｉ（Ｃ，Ｎ）として固着して析出物を生成し、マイクロピットの発生の原因の１つであるＣｒ炭化物の生成を抑制するため、洗浄性の向上に重要な合金成分である。そして、このような効果は、Ｔｉを０．０１質量％以上含有させることにより顕著になる。一方、Ｔｉを０．５質量％を超えて過剰に含有させると、製造性や加工性を悪化させてしまう可能性がある。したがって、Ｔｉを含有させる場合のＴｉ含有量は、０．０１質量％以上０．５質量％以下とする。
【００７３】
また、上記合金成分の他に必要に応じて他の合金成分を含有させてもよい。例えば、耐食性や加工性等を向上させるために、５．０質量％以下のモリブデン（Ｍｏ）、３．０質量％以下の鉄（Ｃｕ）、５．０質量％以下のＡｌ、０．０２質量％以下のホウ素（Ｂ）、０．５質量％以下のチタン（Ｔｉ）、０．５質量％以下のジルコニウム（Ｚｒ）、０．０５質量％以下のイットリウム（Ｙ）、１．０質量％以下のタングステン（Ｗ）、０．５質量％以下の銀（Ａｇ）、０．５質量％以下のすず（Ｓｎ）、および、１．０質量％以下のコバルト（Ｃｏ）等のうちの少なくとも１種を含有させてもよい。
【００７４】
さらに、上記合金成分による特性への悪影響を考慮すると、不純物として含まれるリン（Ｐ）含有量は０．０５質量％以下に制御されることが好ましく、硫黄（Ｓ）含有量は０．０１質量％以下に制御されることが好ましい。
【００７５】
なお、オーステナイト系ステンレス鋼板は、上記組成に限定されず、例えば、ＪＩＳ  Ｇ  ４３０５：２００５や、ＪＩＳ  Ｇ  ４３０３：２００５に規定されるオーステナイト系ステンレス鋼種に相当する組成にしてもよい。
【００７６】
次に上記オーステナイト系ステンレス鋼板の製造方法について説明する。
【００７７】
洗浄性および防眩性に優れたオーステナイト系ステンレス鋼板を製造するには、焼鈍、酸洗、仕上げ冷間圧延および光輝焼鈍を順次行って、マイクロピットが少なく平滑で洗浄性に優れたオーステナイト系ステンレス鋼の原板を製造し、この原板にダルロールを用いて軽圧下で調質圧延を行うことにより、洗浄性をできるだけ維持しながら防眩性を付与することが重要である。
【００７８】
まず、従来の方法で製造された熱延鋼板を出発材料とし、焼鈍および酸洗工程等でメタルやスケール等の比較的粗大な付着物を除去する。
【００７９】
次いで、仕上げ冷間圧延にて十分な圧延率で圧延し、かつ、仕上げ冷間圧延の最終段階（最終パス）で平滑性の高いワークロールを使用して低速度で高圧下の条件で圧延することによって、酸洗にて生成された窪み（脱落痕）や、粒界侵食による窪みをできるだけ平滑化する。また同時に、光輝焼鈍までの総冷間圧延率を十分に大きくすることにより、熱延鋼板由来の窪みや、焼鈍および酸洗工程での脱落痕等の窪みをできるだけ平滑化する。
【００８０】
さらに、仕上げ冷間圧延後に仕上げ焼鈍として光輝焼鈍を行うことにより、表面酸化による窪みの形成を防止するとともに、その後の酸洗が不要となり、酸洗による粒界侵食をなくし、洗浄性に優れたオーステナイト系ステンレス鋼の原板を製造する。
【００８１】
そして、このように製造したオーステナイト系ステンレス鋼の原板について、上記マイクロピットの存在密度および開口部面積率に制御するために、マイクロピットの開口および発生を抑制可能な所定の条件にてダルロールを用いて調質圧延を行い、洗浄性を維持しながら防眩性を付与する。
【００８２】
なお、オーステナイト系ステンレス鋼板を製造する際には、熱延鋼板を出発材料とし、少なくとも仕上げ冷間圧延を行った後に仕上げ焼鈍として光輝焼鈍を行い、ダルロールを用いて調質圧延を行う方法であればよい。具体な製造手順としては、例えば、熱延鋼板から、焼鈍、酸洗、仕上げ冷間圧延、仕上げ焼鈍（光輝焼鈍）および調質圧延の順に処理を進行する手順（i）で製造可能である。また、他の手順としては、熱延鋼板から、焼鈍、酸洗、冷間圧延、焼鈍、酸洗、仕上げ冷間圧延、仕上げ焼鈍（光輝焼鈍）および調質圧延の順に処理を進行する手順（ii）でもよい。さらに、熱延鋼板から、焼鈍、酸洗、第１の冷間圧延、第１の焼鈍、第１の酸洗、第２の冷間圧延、第２の焼鈍、第２の酸洗、仕上げ冷間圧延、仕上げ焼鈍（光輝焼鈍）および調質圧延の順に処理を進行する手順（iii）でもよい。また、熱延鋼板から、焼鈍、酸洗、冷間圧延、光輝焼鈍、仕上げ冷間圧延、仕上げ焼鈍（光輝焼鈍）および調質圧延の順に処理を進行する手順（iv）でもよい。
【００８３】
なお、上記手順（i）ないし（iv）では、必要に応じて研磨工程や脱脂工程を加えてもよく、最後の調質圧延後に、表面性状に影響を与えない範囲で、脱脂、テンションレベラーおよびスリット等の精整工程を通板する構成にしてもよい。
【００８４】
上記製造方法における各工程での具体的な条件について説明する。
【００８５】
熱延鋼板は、冷間圧延せずに熱間圧延したままの鋼板とする。この熱延鋼板は、従来の方法で溶製、鋳造および熱間圧延したもので、必要に応じて熱延焼鈍および酸洗が施される。
【００８６】
焼鈍および酸洗は、鋼板表面に付着したメタルやスケール等の粗大な異物を除去するために有効な処理である。
【００８７】
焼鈍は、材料の製造性や特性を考慮して適宜条件を選択できる。また、焼鈍は、鋼板の表面性状に影響を与えない範囲において、バッチ式焼鈍および連続式焼鈍のいずれの方式でもよく、例えばその材料に応じて選択できる。
【００８８】
酸洗は、中性塩や、硫酸、硝酸、フッ酸および塩酸等の酸を組み合わせて行われ、電解酸洗を行ってもよい。
【００８９】
仕上げ冷間圧延は、最後の焼鈍の後で光輝焼鈍の直前に行われる冷間圧延であり、パス回数は、１回のパスでも複数回のパスでもよい。また、例えば一般的なゼンジミアミルおよび薄板専用ミル等の異なる複数種の圧延機を順に使用してもよい。異なる圧延機を順に使用する場合の仕上げ冷間圧延の冷間圧延率は、複数の圧延機によるトータルの冷間圧延率である。
【００９０】
このような仕上げ冷間圧延は、オーステナイト系ステンレス鋼板の表面性状を決定付ける重要な工程である。すなわち、仕上げ冷間圧延にて、マイクロピットが所定の存在密度および開口部面積率となるように、酸洗にて生じた異物の脱落痕や粒界侵食による窪みを、仕上げ冷間圧延にて十分に引き延ばすことが重要である。
【００９１】
そして、仕上げ圧延での冷間圧延率が３０％未満であると、窪みを十分に引き延ばせない可能性がある。したがって、仕上げ冷間圧延での冷間圧延率は３０％以上とする。なお、冷間圧延率は４０％以上がより好ましく、さらに好ましくは５０％以上である。一方、仕上げ冷間圧延における冷間圧延率の上限は、材料変形抵抗および使用する冷間圧延機の能力により影響されるため適宜選択できるが、通常は９０％以下である。
【００９２】
また、仕上げ冷間圧延において、少なくとも最終圧延パスにてロール表面の算術平均粗さＲａが０．３μｍを超えるワークロールを用いた場合には、鋼板表面の平滑化が不十分で洗浄性が低下する可能性がある。しがたって、仕上げ冷間圧延において、少なくとも最終圧延パスにてロール表面の算術平均粗さＲａが０．３μｍ以下のワークロールを使用する必要がある。
【００９３】
さらに、最終圧延パスでの圧延速度が２００ｍ／ｍｉｎを超えると、ワークロールおよび鋼板表面への圧延油の巻き込みによりマイクロピットの開口および発生が進行する可能性がある。したがって、仕上げ冷間圧延における最終圧延パスでの圧延速度は、２００ｍ／ｍｉｎ以下とする。
【００９４】
ここで、熱間圧延の際に生じた表面欠陥は比較的深いものが多く、マイクロピットをできるだけ少なくするには、光輝焼鈍工程前までの総冷間圧延率を高くし、出発材料である熱延鋼板に存在する表面欠陥を十分に引き延ばすことが重要である。また、冷間圧延前の熱延板の焼鈍や酸洗等によって鋼板表面付近に埋まっていた異物が脱落する可能性もあり、その脱落痕を引き延ばすためにも総冷間圧延率を高くすることが有効である。
【００９５】
総冷間圧延率（トータル冷間圧延率）とは、オーステナイト系ステンレス鋼板を製造する際の光輝焼鈍までの一連の工程中における各冷間圧延のトータルの圧延率である。例えば、上記手順（i）では仕上げ冷間圧延の圧延率であり、上記手順（ii）では冷間圧延と仕上げ冷間圧延とのトータルの圧延率であり、上記手順（iii）では第１の冷間圧延と第２の冷間圧延と仕上げ冷間圧延とのトータルの圧延率であり、上記手順（iv）では冷間圧延と仕上げ冷間圧延とのトータルの圧延率である。より具体的には、熱延鋼板における最初の冷間圧延パス前の板厚をｈ０（ｍｍ）とし、最後の冷間圧延パス後の板厚をｈ１（ｍｍ）とした場合に、（（ｈ０−ｈ１）／ｈ０）×１００（％）で示される。
【００９６】
そして、検討の結果、光輝焼鈍までのトータルの冷間圧延率である総冷間圧延率を６０％以上とすることにより、表面欠陥を効果的に消失できることが分かった。したがって、光輝焼鈍までの総冷間圧延率を６０％以上とする。なお、総冷間圧延率の上限は、材料変形抵抗および使用する冷間圧延機の能力に影響されるため適宜選択できるが、通常は９８％以下である。
【００９７】
このような仕上げ冷間圧延によって得られた表面性状、すなわち、マイクロピットが極めて少ない表面性状を維持するためには、仕上げ焼鈍において、表面酸化を防止するとともに、その後の酸洗や研磨等の酸化スケールを除去する工程を省略できるようにすることが重要である。そこで、仕上げ焼鈍として、還元性の雰囲気での光輝焼鈍を行う。
【００９８】
光輝焼鈍は、還元雰囲気中における焼鈍であり、ＢＡ仕上げ（ＪＩＳ  Ｇ  ２０３：２００９、番号４２２５）に適用した光輝焼鈍処理の条件で行うことが好ましい。
【００９９】
また、光輝焼鈍にて親水性に優れた酸化皮膜組織を得るためには、水素比率が７０体積％以上の水素および窒素の混合ガス雰囲気中で焼鈍を行って、ＳｉＯ２主体の酸化皮膜を形成させる必要がある。
【０１００】
そして、焼鈍の際に露点が−５０℃を超えると、酸化皮膜がＣｒおよびＦｅ主体の酸化物になるとともに酸化皮膜が厚くなりすぎて干渉色による着色（テンパーカラー）が生じやすい。一方、露点が−７０℃を下回ると、Ｓｉが還元されやすくなるため、ＳｉＯ２を主体とする酸化皮膜が形成されにくくなるとともに、皮膜中にＡｌが濃化しやすくなる。また、焼鈍の際の温度が９５０℃未満の場合および１１００℃を超える場合は、Ｓｉが酸化皮膜中に十分に濃化せず、ＳｉＯ２を主体とする酸化皮膜が形成されにくい。したがって、光輝焼鈍は、水素比率が７０体積％以上の水素−窒素混合ガス雰囲気中において、露点が−７０℃以上−５０℃以下で、温度が９５０℃以上１１００℃以下の条件で行う。
【０１０１】
光輝焼鈍後には、ワークロールとしてダルロールを用いて調質圧延を行うことにより、鋼板表面にダル模様を転写させて、洗浄性を維持しながら防眩性を付与する。
【０１０２】
このような調質圧延においては、ダル模様が転写されたクレーター内部のマイクロピットの開口および発生を抑制し、洗浄性を悪化させることなく防眩性を付与できるように、ダル圧延条件を制御することが重要である。
【０１０３】
そして、ダルロールは、直径が５００ｍｍより小さいと、ダル模様が転写されたクレーター部に必要以上に応力が加わり、クレーター内部のマイクロピットの開口および発生を進行させてしまう可能性がある。
【０１０４】
また、ダルロールの表面粗さは、算術平均粗さＲａが１．０μｍ以上３．５μｍ以下の範囲であれば、防眩性を付与でき、かつ、洗浄性が低下しにくい。
【０１０５】
調質圧延のパス条件については、パス１回当たりの伸び率が０．５％より大きいと、クレーター内部のマイクロピットの開口および発生が進行する可能性がある。また、トータルの伸び率が同じであっても、複数回のパスに分けてより多いパスで調質圧延を行うと、ダル模様が転写されたクレーター内部のマイクロピットの開口および発生を抑制できるので好ましい。
【０１０６】
さらに、調質圧延におけるトータルの伸び率である総伸び率が０．２％未満であると、防眩性を十分に付与できない可能性があり、総伸び率が１．４％を超えると洗浄性が低下する可能性がある。
【０１０７】
したがって、調質圧延は、ダルロールの直径を５００ｍｍ以上とし、このダルロールの表面粗さを算術平均粗さＲａで１．０μｍ以上３．５μｍ以下とし、１回のパスでの伸び率を０．５％以下とし、総伸び率を０．２％以上１．４％以下とすることが好ましい。
【０１０８】
このような調質圧延では、防錆等の目的で添加剤等を配合した潤滑剤を使用してもよい。また、ワークロールの表面を異物除去のために洗浄液を用いてワイパー等で拭き取ってもよい。
【０１０９】
次に、上記一実施の形態の作用および効果を説明する。
【０１１０】
上記オーステナイト系ステンレス鋼板によれば、鋼板表面における汚れの付着原因となるマイクロピットの存在密度が０．０１ｍｍ２当たり１０．０個以下で、かつ、鋼板表面における開口部面積率が１．０％以下であるため、パーティクル等のトラップサイトが発生しにくく、洗浄性を向上できる。
【０１１１】
また、鋼板表面における算術平均粗さＲａが０．２μｍ以上１．２μｍ以下であるとともに、鋼板表面におけるダル模様の転写率が１５％以上７０％以下であるため、洗浄性を維持できるとともに防眩性を向上できる。
【０１１２】
さらに、鋼板表面に形成された表面皮膜が、Ｃ以外の皮膜形成元素としてＳｉ、Ｎ、Ａｌ、Ｍｎ、Ｃｒ、Ｆｅ、Ｎｂ、ＴｉおよびＯを含有し、かつ、Ｓｉ含有量が１０原子％以上でＮｉ含有量が１０原子％以下の組成であるＳｉＯ２主体の酸化物にて構成されているため、親水性を向上できる。
【０１１３】
したがって、オーステナイト系ステンレス鋼板は、上述のように表面性状および表面皮膜を制御するため、洗浄性、防眩性および親水性を向上できる。
【０１１４】
また、上記オーステナイト系ステンレス鋼板は、洗浄性、防眩性および親水性に優れるため、ＨＤＤ用のカバー部材として好適に利用できる。
【０１１５】
上記オーステナイト系ステンレス鋼板の製造方法によれば、仕上げ冷間圧延での冷間圧延率が３０％以上で、かつ、仕上げ冷間圧延での少なくとも最終圧延パスにて、算術平均粗さＲａが０．３μｍ以下のワークロールを使用して圧延速度２００ｍｍ／ｍｉｎ以下で圧延するため、マイクロピットを発生を抑制でき、鋼板表面を平滑化させて洗浄性を向上できる。
【０１１６】
さらに、光輝焼鈍までの総冷間圧延率を６０％以上とするため、表面欠陥を効果的に消失させマイクロピットの発生を抑制でき、洗浄性を向上できる。
【０１１７】
仕上げ冷間圧延後に、水素比率が７０体積％以上の水素−窒素混合ガス雰囲気中において、露点が−７０℃以上−５０℃以下で、温度が９５０℃以上１１００℃以下の条件で光輝焼鈍を行うことにより、鋼板表面に、表面皮膜としてＳｉＯ２を主体とする酸化皮膜が形成されるため、親水性を向上できる。
【０１１８】
光輝焼鈍後に、直径を５００ｍｍ以上で算術平均粗さＲａが１．０μｍ以上３．５μｍ以下であるダルロールを用いて、１回のパスでの伸び率が０．５％以下で総伸び率が０．２％以上１．４％以下となるように調質圧延することにより、できるだけ洗浄性を低下させずに防眩性を向上できる。
【実施例】
【０１１９】
以下、本実施例および比較例について説明する。
［実施例１］
まず、表１に示す化学組成のステンレス鋼を、電気炉、転炉およびＶＯＤ工程にて溶製し、連続鋳造してスラブを得た。
【０１２０】
【表１】
2016196682.tif 000002
【０１２１】
次いで、連続鋳造スラブを通常の方法で熱間圧延して熱延鋼板とした。そして、熱延鋼板を出発材料として、上記手順（ii）または手順（iii）の順に各工程を進行するとともに、調質圧延工程にて、ダルロールを用いて板厚０．３〜１．５ｍｍの調質圧延材として、各実施例および各比較例の供試材とした。これら本実施例および比較例それぞれの製造条件を表２に示す。
【０１２２】
なお、表２における鋼種Ｂおよび鋼種Ｅは手順（ii）で各工程を進行し、それ以外の鋼種は手順（iii）で各工程を進行した。また、本実施例のいずれも仕上げ冷間圧延では、Ｒａが０．３μｍ以下のワークロールを使用し、最終圧延パスの圧延速度が２００ｍｍ／ｍｉｎ以下となるようにした。さらに、本実施例のいずれも、水素が７５〜１００質量％で残部が窒素である雰囲気にて光輝焼鈍を行った。
【０１２３】
【表２】
2016196682.tif 000003
【０１２４】
表２に示す各供試材を用いて、洗浄性、防眩性および親水性に関する各種測定を行った。具体的には、鋼板表面の算術平均粗さの測定、転写率の測定、鋼板表面におけるマイクロピットの測定、表面光沢度の測定、表面皮膜の測定、濡れ性の測定、および、洗浄性の評価を行った。
【０１２５】
なお、表２に示すように、洗浄性評価の対照材として、ＨＤＤ部品に多く使用されている無電解Ｎｉめっき材についても、同様に洗浄性に関する測定を行った。
【０１２６】
鋼板表面の算術平均粗さの測定では、各供試材から切り出した５０ｍｍ角のサンプルについて、アセトンを用いた超音波洗浄を行った後、ＪＩＳ  Ｂ  ０６０１に準ずる方法で算術平均粗さＲａを測定した。なお、この算術平均粗さの測定は、圧延方向に垂直な方向で３回行い、平均値を算出して評価した。
【０１２７】
転写率の測定では、各供試材から切り出した５０ｍｍ角のサンプルについて、アセトンを用いた超音波洗浄を行った後、光学顕微鏡により鋼板表面を観察して、ダル模様の転写されたクレーター部の面積率である転写率を算出した。なお、鋼板表面の観察は、観察倍率を４００倍とし、観察視野数を２０視野とし、全測定値の平均値を算出して評価した。
【０１２８】
マイクロピットの測定では、各供試材から切り出した５０ｍｍ角のサンプルについて、アセトンを用いた超音波洗浄を行った後、レーザー顕微鏡により鋼板表面を観察して、深さが０．５μｍ以上で開口面積が１０μｍ２以上であるマイクロピットの存在密度および開口部面積率を算出した。なお、鋼板表面の観察は、観察倍率を１０００倍とし、視野数を１０視野とし、全測定領域面積を０．１ｍｍ２とした。
【０１２９】
表面光沢度の測定では、各供試材から切り出した５０ｍｍ角のサンプルについて、アセトンを用いた超音波洗浄を行った後、ＪＩＳ  Ｚ  ８７４１に準ずる方法で表面光沢度（２０°）の測定を行った。なお、表面光沢度の測定は、圧延方向に平行な方向および圧延方向に垂直な方向でそれぞれ３回行って平均値を算出し、４００以下の場合を表面光沢度が低く防眩性に優れているものと評価した。
【０１３０】
表面皮膜の測定では、各サンプルについて、Ｘ線光電子分光法により酸化皮膜最表面での各元素のピークの積分強度からＳｉ元素比率を求めた。
【０１３１】
濡れ性の測定では、各供試材から切り出した５０ｍｍ角のサンプルについて、アセトンを用いた超音波洗浄を行った後、静滴法によりイオン交換水０．１ｍｌの液滴の接触角を測定し、接触角が５０°以下の場合を濡れ性が優れているものとして評価した。
【０１３２】
洗浄性の評価では、各供試材から切り出した５０ｍｍ角のサンプルについて、以下の手順で洗浄操作を施し、表面洗浄度測定用試料を得た。なお、洗浄操作のアセトン脱脂以降の工程および表面洗浄度測定の全工程は、ＪＩＳ  Ｂ  ９９２０で規定されるクラス５のクリーン環境で実施した。
【０１３３】
サンプルの洗浄操作では、まず、アセトンを用いた超音波洗浄により脱脂する。この脱脂したサンプルをフッ素系洗浄液を用いて超音波洗浄し、蒸気洗浄し、真空乾燥した。その後、弱アルカリ系洗剤を用いて超音波洗浄し、超純水に浸漬してリンシングし、低速で引き上げて温風乾燥して表面洗浄度測定用試料とした。
【０１３４】
表面洗浄度の測定は、ＬＰＣ（リキッド・パーティクル・カウンター）装置を用いて以下のように行った。
【０１３５】
まず、洗浄度測定用試料を浸漬するために超純水をビーカーに入れてＬＰＣ装置にセットし、超純水中に存在するパーティクルの個数およびパーティクル粒子のサイズ分布を測定した。この超純水の測定データから粒子径０．３μｍ以上の粒子の個数を算出し、この算出した値を試料浸漬前のパーティクル数（ブランク測定値）とした。
【０１３６】
次いで、超純水が入ったビーカーに洗浄度測定用試料を浸漬して、一定時間の超音波洗浄を施し、試料表面に付着していたパーティクルを超純水中に抽出した。その後、この超純水中に存在するパーティクル個数およびパーティクル粒子のサイズ分布をＬＰＣ装置にて測定し、粒子径０．３μｍ以上の粒子の個数を算出した。
【０１３７】
そして、この算出値とブランク測定値との差を、洗浄度測定用試料から抽出されたパーティクル数とした。なお、パーティクル個数およびサイズ分布を測定する際には同一液についてＬＰＣ装置で３回以上の測定を行い、その平均値を測定値とした。また、同種の試料について３つのサンプルを用い試験数ｎ＝３として測定を行い、その平均値を洗浄度測定用試料に付着して残存したパーティクルの数とした。さらに、このパーティクル数の値から、鋼板表面における単位面積当たりのパーティクル付着数（表面付着粒子数）を算出した。そして、パーティクル付着数が１０００個／ｃｍ２以下である場合を洗浄性が良好であると評価した。
【０１３８】
これら洗浄性、防眩性および親水性に関する各種測定の結果を表３に示す。
【０１３９】
【表３】
2016196682.tif 000004
【０１４０】
表３に示すように、本実施例のいずれも、マイクロピットの存在密度が０．０１ｍｍ２当たり１０．０個以下で、かつ、マイクロピットの開口部面積率が１．０％以下であった。また、鋼板表面の圧延方向に対して垂直方向の算術平均粗さが０．２〜１．２μｍで、ダル模様の転写率が１５〜７０％のステンレス鋼板が得られた。
【０１４１】
また、本実施例のステンレス鋼板のいずれも、表面洗浄度測定用試料のパーティクル付着数がいずれも１０００個／ｃｍ２以下で、洗浄性評価の対照材である無電解Ｎｉめっき材と比較しても同等に低かった。
【０１４２】
さらに、本実施例のステンレス鋼板のいずれも、表面光沢度が基準より低く防眩性が良好であるとともに、接触角が基準より小さく親水性が良好であった。
【０１４３】
したがって、本実施例のいずれも、無垢のステンレス鋼板表面のままで、例えばＨＤＤ用のカバー部材として好適な洗浄性、防眩性および親水性を有した表面状態であると評価できる。
［実施例２］
実施例１で作成した一部のサンプルの表面にガスケットを射出成形し、ステンレス鋼とガスケットとの接着剤密着性を評価した。
【０１４４】
ガスケットを射出成形する際には、まず、サンプル表面に変性オレフィン系樹脂接着剤をあらかじめ塗布した。
【０１４５】
また、スチレン系熱可塑性エラストマーコンパウンドを用い、射出成形機にて射出速度０．３ｍｍ／秒、射出圧力３０ＭＰａ、サイクルタイム３０秒でガスケットを射出成形して、サンプル表面に接着した。
【０１４６】
そして、以下のように接着性試験を行った。
【０１４７】
接着性試験では、サンプルに形成されたガスケット接着面に約１ｍｍの貫通はがれを形成し、この貫通はがれを形成した部分にＳＵＳ製ワイヤーを通し、垂直引張荷重をかけて、はがれ長さが約１０ｍｍに拡大した際の荷重を測定した。
【０１４８】
この測定した剥離荷重が１００ｋＰａ以上の場合を接着性が良好であると評価し、剥離荷重が１００ｋＰａ未満の場合を接着性が劣ると評価した。この接着性の評価を行ったサンプルおよびその結果を表４に示す。
【０１４９】
【表４】
2016196682.tif 000005
【０１５０】
実施例１にて洗浄性、防眩性および親水性が良好だった本実施例であるＡ−１、Ｂ−１およびＣ−１は、いずれも接着性が良好だった。
【０１５１】
一方、実施例１にて親水性が低く濡れ性が劣っていた比較例であるＣ−５、Ｃ−６およびＥ−２は、いずれも接着性が劣っていた。
【０１５２】
以上のことから、本発明に係るオーステナイト系ステンレス鋼板は、ＨＤＤ用のカバー部材として好適な洗浄性、防眩性および親水性を有した表面状態であると評価できる。
【産業上の利用可能性】
【０１５３】
本発明は、精密機器や電子機器等の部品、例えばハードディスクドライブ（ＨＤＤ）用のカバー部材を製造する際に利用できる。
【図１】
2016196682.tif 000006